(57)【特許請求の範囲】
【請求項１】
石膏製の歯形模型であって、水を噴出しながら歯形模型を削るトリーマーで石膏製の歯形模型を削った場合の内部まで水分で湿った石膏製の歯形模型を、Ｂ型シリカゲルを含有するシリカゲル粒状物中に埋没させて乾燥させることを特徴とする歯形模型の乾燥方法。
【請求項２】
シリカゲル粒状物が、Ｂ型シリカゲルの粒状物である請求項１に記載の歯形模型の乾燥方法。
【請求項３】
シリカゲルの粒状物中のＢ型シリカゲルの粒状物の含有割合が９０重量％以上である請求項１に記載の歯形模型の乾燥方法。
【請求項４】
水分で濡れた石膏製の歯形模型の表面に付着している水分を拭き取り、歯形模型の全周囲に厚さで１ｃｍ以上のシリカゲル粒状物が存在するように内部まで水分で湿った前記歯形模型をシリカゲル粒状物中に埋没させて乾燥させる請求項１〜３のいずれか１項に記載の歯形模型の乾燥方法。
【請求項５】
前記歯形模型をシリカゲル粒状物中に埋没させておく時間が、２０分以上である請求項１〜４のいずれか１項に記載の歯形模型の乾燥方法。
【発明の詳細な説明】
【技術分野】
【０００１】
本発明は、歯科治療などにおいて用いられる石膏製歯形模型の乾燥方法に関する。
【背景技術】
【０００２】
一般に、歯科治療などにおいて用いられる歯科技工用作業模型は、近年は、石膏製の歯形模型が固定される固定用プレートと、固定用プレートに植設された複数のダウエルピンと、固定用プレートを支持するための土台（支持基台）と、を備えている（例えば、特許文献１の図５、図６[歯形模型4、固定用プレート2、ダウエルピン3、土台（支持基台）1、連結穴（挿入孔）5、凸部6、凹部７]参照、）。土台（支持基台）1は例えば合成樹脂や石膏等から形成され、その上面には、複数の連結穴（ダウエルピン挿入孔）5及び複数の（柱状）凸部6が設けられている。連結穴（挿入孔）5は、土台（支持基台）1の上面に間隔を置いて配設され、固定用プレート2は通常石膏から形成されているものが多く、その下面には、土台（支持基台）1の上面に設けられた複数の（柱状）凸部1に対応して複数の（柱状）凹部6が設けられている。上述の柱状凸部や柱状凹部は、必ずしも柱状とは限らず、適宜の形状の凸部や凹部が用いられている（例えば、特許文献２の図３の符号13a、13b、23a、23b等や特許文献３の図１４、１５の符号24、26、28、36、72D、36、38、40、78D、24C、26C、28C、78E、36C、38C、40C等参照）、そして、凹部と凸部は固定用プレートの下面に凸部が設けられ土台の上面に凹部が設けられたものでもよい。
【０００３】
かかる、作業模型の作業工程においては、通常、歯科医師等が患者の口腔からとった陰型の歯形模型（部分歯形模型の場合も、全顎歯形模型の場合もある）に石膏を流し固化させて作成した患者それぞれの歯形模型をもとにして、目的の補綴部分や、部分入れ歯、全顎入れ歯などの作成を歯科技工士等が行う。そのために、歯科技工士等は、上述したような、歯形模型が固定される固定用プレートと、固定用プレートを支持するための土台（支持基台）を用い、前記固定用プレートの上面に、歯科医師等より渡された患者の歯形模型を瞬間接着剤その他の適宜の接着剤で接着して、固定用プレートを支持するための土台（支持基台）にセットして、例えば特許文献１〜３にも示されるように、補綴作業する歯形模型の一部をのこぎり刃で切り出し、必要に応じ土台から外し、トリーマーなどで目的の形に整えては、再度、土台に嵌め込んで、隣接する歯形との整合性などを調整具合を検討しながら、何度かこの作業を繰り返し、目的の形状に仕上げる（特許文献２の図６、使用の仕方は特許文献２の[0008]、[0027]等、特許文献３の図１の符号54（切断線）、56、使用の仕方は特許文献３の[0047]、[0048]等や、また、特許文献１の図３の鎖線、使用の仕方は特許文献１の[0037]や図７等参照。）。
【０００４】
この際、歯科医師等から渡された石膏製の患者の歯形模型を固定用プレートの上面に接着するに当たっては、石膏製の患者の歯形模型の余剰部分を削り、高さ（厚みを）適切な厚みにしたり、下面を平らにするなど、円盤状トリーマー等、水を噴出しながら歯形模型を削るトリーマーが用いられる。円盤状トリーマーは、大きな削りをするので、摩擦熱が発生しやすいため水を噴出しながら歯形模型を削るトリーマーとなっている。更に、円盤状トリーマー等で処理された歯形模型は、水洗され、次に乾燥した後センタートリーマー等で歯形模型の内側のラインや外側のラインをきれいな曲線状になるように削るなど形を整える。
【０００５】
かくして得られた患者の歯形模型を、下面にダウエルピンが固定されている固定用プレートの上面に瞬間接着剤その他の適宜の接着剤を用いて接着する。次にこれを、上述のように土台（支持基台）にセットして、目的の形状になるように、各種トリーマー（ハンドピース用トリーマー等）などで削るなどの微細加工作業を行う。
【０００６】
上記工程において、円盤状トリーマー等、水を噴出しながら歯形模型を削るトリーマーで歯形模型を削った場合に、水が使用されているので水を含んでいる石膏泥や水分が歯形模型に付着しており、次にセンタートリーマー等でトリミングする場合にセンタートリーマーはダイヤモンド粉末などのやすり状になっているので歯形模型に石膏泥が付着していたり、水が表面のみでなく歯形模型内部まで浸みこんでいると、センタートリーマーのやすりの目がふさがれて削れなくなる。従って、付着した石膏泥等を除去するため、通常、歯形模型を一旦洗浄し、表面に付着した水滴等を布帛や紙等でふき取った後、内部まで吸収された水分を乾燥しておく必要がある。また、センタートリーマーで削った後の歯形模型を固定用プレートの上面に接着する場合にも、歯形模型は濡れた状態ではなく内部まで乾いた状態にしておくことが必要である。すなわち歯形模型の表面のみが乾いていても、内部が湿っている場合には、歯形模型を固定用プレート上面に接着した後に歯形模型内部に含まれている水分が浸みだして、少しの物理的力がかかった場合でも、接着が剥がれてしまう場合があるからである。
【０００７】
この際の乾燥は、ヘアードライヤーによる乾燥、電子レンジによる乾燥、あるいは電気炉の上に載せておいて乾燥させるなどの慣用的な方法が採用されている。
【０００８】
また、固定用プレートを使用しない従来法も現在も使用されており、この方法は、歯科医師等から渡された石膏製の患者の歯形模型をその余剰部分を削り、高さ（厚みを）適切な厚みにしたり、下面を平らにするなどの作業を行うが、この作業にも円盤状トリーマー等、水を噴出しながら歯形模型を削るトリーマーが用いられる。更に、次は乾燥した状態でセンタートリーマー等で歯形模型の内側のラインや外側のラインをきれいな曲線状になるように削るなど形を整える。かくして得られた患者の歯形模型そのものの下面に、特許文献２の[0002]、[0003]や特許文献４の第２頁右欄第６〜１１行にも記載されているように、ダウエルピンを固定するための孔をドリルなどであけ、その孔にダウエルピンを接着剤などで固定し、歯形模型の下面に直接ダウエルピンが形成され、且つ、歯形模型の下面を直接トリーマーなどで削り複数の凹部又は凸部を形成し、次にこれを、上述のように複数の連結穴（ダウエルピン挿入孔）及び歯形模型の下面に形成した前記複数の凹部又は凸部と対応する位置でこれらと嵌合する形状の凸部又は凹部が設けられている土台（支持基台）にセットして、必要に応じ、前述したと同様に、歯形模型の一部をのこぎり刃で切り出し、必要に応じ土台から外し、各種トリーマー（ハンドピース用トリーマー等）などで目的の形に整えては、再度、土台に嵌め込んで、隣接する歯形との整合性などを調整具合を検討しながら、何度かこの作業を繰り返し、目的の形状、寸法になるように、仕上げるため各種トリーマーなどで削るなどの微細加工作業を行う。
【０００９】
この様な従来法の場合も、円盤状トリーマーを使用するのでその際、水が使用されているので石膏泥や水分が歯形模型に付着しており、また、歯形模型内部にまで水分が吸収されていると次にセンタートリーマー等でトリミングする場合にセンタートリーマーはダイヤモンド粉末などのやすり状になっているので歯形模型に石膏泥が付着していたり、水が残っていると、センタートリーマーのやすりの目がふさがれて削れなくなるし、ダウエルピンの頭を差し込んでその孔にダウエルピンを接着固定するためドリルで歯形模型の下面に穴を開ける場合も、歯形模型の内部まで乾燥していないと、削られた石膏が粉末とならないので石膏泥のようになり孔にたまり孔から除去されにくくなる。従って、石膏泥や水で濡れた歯形模型は、一旦水で洗浄し、石膏泥を除去し、歯形模型表面に付着している水滴などを布帛や紙類で拭き取り、更に歯形模型内部まで乾燥しておく必要がある。この乾燥にも、前述したようにヘアードライヤーによる乾燥、電子レンジによる乾燥、あるいは電気炉の上に載せておいて乾燥させるなどの慣用的な方法が採用されている。尚、一旦乾燥した歯形模型は、その後、乾燥した状態でセンタートリーマー等水を噴射しないトリーマーで削られるが、歯形模型が内部まで乾燥していれば、削れ粉は乾燥粉状になるので、歯形模型に付着している削れ粉は、エアーガンなどで吹き飛ばして除去できる。また、上述したようにのこぎり刃で歯形模型を部分的に切断する場合も、歯形模型内部まで乾燥されていないと、切れ味が悪くなったり、欠損部が生じる。
【先行技術文献】
【特許文献】
【００１０】
【特許文献１】特開２００９−１００８８０号公報
【特許文献２】特開２００４−２８３２５９号公報
【特許文献３】特許第５４４３３０８号公報
【特許文献４】特開昭５８-１１６３５５号公報
【発明の概要】
【発明が解決しようとする課題】
【００１１】
しかしながら、上述のようなヘアードライヤーによる乾燥、電子レンジによる乾燥、あるいは電気炉の上に載せておいて乾燥させるなどの慣用的な乾燥方法では、歯形模型表面は乾燥しているが歯形模型内部にまで浸みこんだ水分までも必要な程度に除去できているか否か判別がしにくく、乾燥不良があった場合、前述したように歯科技工模型で作業中に、固定プレート上面に接着した歯形模型が固定プレートから剥がれてしまうという問題がある。のこぎり刃で部分切り出しをした後などは、固定プレートに接着していた元の位置に正確に戻して接着しなおすことは位置決めも含めて非常に手間がかかるし、再接着の位置が狂うと正確な作業ができなくなり、完成品の義歯などが患者にフィットしなくなり不良品となる。仮に、のこぎり刃で部分切り出しを行う前にはがれてしまっても、再乾燥、場合により再接着のために接着面に付着した先の接着剤の除去、再接着等余分な手間がかかり、個別品を手作業で作業する非常に忙しい歯科技工士等にとっては、作業効率の大幅な低下になる。
【００１２】
歯形模型内部の乾燥が不十分だと、センタートリーマーで削る場合に、そのやすりの目がふさがれて削れにくくなるし、上述したようにのこぎり刃で歯形模型を部分的に切断する場合も、歯形模型内部まで乾燥されていないと、切れ味が悪くなったり、欠損部が生じる問題がある。更に、前述した様に従来法におけるダウエルピンの頭を差し込んでその孔にダウエルピンを接着固定するためドリルで歯形模型の下面に穴を開ける場合、歯形模型の内部まで乾燥していないと、削られた石膏が粉末とならないので石膏泥のようになり孔にたまり孔から除去されにくくなるという問題がある。
【００１３】
しかして従来の慣用されている加熱乾燥方法では、歯形模型の表面は乾燥しているが、内部まで乾燥させるため４〜５時間以上の時間を要している。歯科医師より急がされる場合に加熱温度を高くしたり、電子レンジで加熱する場合など、あるいは、うっかり加熱原の上に長時間放置してしまったりする場合などは、歯形模型を形成している石膏は、加熱乾燥により変形したり変質したり、亀裂ができたり、欠損部が生ずる場合があることも問題になる。理由は明確ではないが、成形固化された石膏はＣａＳＯ４・２Ｈ２Ｏの組成で２水和物であるが、120〜150℃（文献によっては160℃以上と記載されているものもある）でＣａＳＯ４・1/2Ｈ２Ｏの組成の焼き石膏（半水和物）となることも原因しているのではないかと推定される。また、加熱により作業環境が熱くなり、細かい神経を使う歯の補綴部分の作成や、入れ歯の作成の際の環境が悪化するという問題がある。
【００１４】
本発明の目的は、上述のような加熱による乾燥の問題点のない安全な石膏製歯形模型の乾燥方法を提供するものである。また、仮に長時間放置して乾燥しても問題の生じない石膏製歯形模型の乾燥方法を提供するものである。また、大量に歯形模型を乾燥する場合にも、設備の大型化による設備費が大幅に増大せず、コスト面で極めて有利な石膏製歯形模型の乾燥方法を提供するものである。
【課題を解決するための手段】
【００１５】
前記課題を解決するため本発明の歯形模型を乾燥する方法は、（１）内部まで水分で湿った歯形模型を、Ｂ型シリカゲルを含有するシリカゲル粒状物中に埋没させて乾燥させることを特徴とする。
【００１６】
（２）前記（１）項に記載の本発明の歯形模型の乾燥方法においては、シリカゲル粒状物が、Ｂ型シリカゲルの粒状物であることが好ましい。
【００１７】
（３）前記（１）項に記載の本発明の歯形模型の乾燥方法においては、シリカゲルの粒状物中のＢ型シリカゲルの粒状物の含有割合が９０重量％以上であることが好ましい。
【００１８】
（４）前記（１）〜（３）項のいずれか１項に記載の本発明の歯形模型の乾燥方法においては、水分で濡れた歯形模型の表面に付着している水分を拭き取り、歯形模型の全周囲に厚さで１ｃｍ以上のシリカゲル粒状物が存在するように内部まで水分で湿った前記歯形模型をシリカゲル粒状物中に埋没させて乾燥させることが好ましい。
【００１９】
（５）前記（１）〜（４）項のいずれか１項に記載の本発明の歯形模型の乾燥方法においては、前記歯形模型をシリカゲル粒状物中に埋没させておく時間が、２０分以上であることが好ましい。
【発明の効果】
【００２０】
（１）前記本発明の水分でその内部まで湿った歯形模型の乾燥方法によれば、歯形模型をＢ型シリカゲルを含有するシリカゲル粒状物中に埋没させて乾燥させるので、シリカゲル粒状物中に埋没させて放置することで乾燥可能であり、しかも通常の加熱乾燥方法に比べて、極めて乾燥時間を短縮でき、効率がよく乾燥でき、加熱乾燥の問題点である内部まで十分に乾燥させようとして、加熱時間を長くしてしまったり、早く乾燥しようとして、電子レンジを採用したり加熱温度を高くしすぎることなどにより、歯形模型が変形したり変質したり、亀裂ができたり、欠損部が生ずる恐れを皆無にすることができ、乾燥対象の歯形模型の大きさに応じて、最低必要な乾燥時間をテストで簡単に決められるし、必要以上に長時間乾燥させても変形や変質が生じることがない安全な歯形模型の乾燥方法を提供できる。
【００２１】
しかも、塩化カルシウムのような吸湿による潮解性もないし、アルカリ性でもない。また生石灰のように水と反応して高温（数百度）を発生することもなく、強アルカリ性で、作業者の肌に触れたりした場合に炎症が生じたり、生石灰粉末のように吸入した場合に呼吸困難が生じたりする恐れもなく、安全で、問題のない歯形模型を乾燥する方法を提供できる。また、使用済みのＢ型シリカゲルの粒状物は、周囲の雰囲気湿度が低下した場合、吸収した水分を周囲の雰囲気中に放出する機能があるので再使用可能となる。更にまた、大量に歯形模型を乾燥する場合にも、設備の大型化による設備費が大幅に増大せず、コスト面で極めて有利な石膏製歯形模型の乾燥方法を提供できる。
【００２２】
（２）また、前記(２)項に記載のように、実質上、シリカゲル粒状物を、Ｂ型シリカゲルの粒状物のみで構成することにより、相対湿度９０％の高湿度で、シリカゲルの自重の約７０％の水分を吸湿でき、より確実な乾燥ができ好ましい。
【００２３】
（３）また、シリカゲルの粒状物中の、Ｂ型シリカゲルの粒状物の含有割合を、シリカゲルの粒状物の合計重量に対し９０重量％以上とすることにより、歯形模型の水分含有率が比較的高い場合でも、効率よく歯形模型を乾燥することができ好ましい。
【００２４】
（４）また、歯形模型を乾燥する場合においては、水分で濡れた歯形模型の表面に付着している水分を布帛や紙類等で拭き取った後、内部まで水分で湿っている歯形模型を歯形模型の全周囲に厚さで１ｃｍ以上のシリカゲル粒状物が存在するように、シリカゲル粒状物中に埋没させて乾燥させることが、むらなく確実に歯形模型を乾燥することができ好ましい。
【００２５】
（５）また、前記歯形模型をシリカゲル粒状物中に埋没させておく時間を、２０分以上とすることにより、ほぼ確実に内部まで水分で湿った歯形模型を内部まで乾燥でき好ましい。
【発明を実施するための形態】
【００２６】
本発明の水分で内部まで湿った歯形模型の乾燥方法に用いられるシリカゲル粒状物としては、Ｂ型シリカゲルの粒状物１００重量％であってもよく、また、本発明の目的を損なわない範囲で、Ａ型シリカゲル粒状物などを混合して用いてもよい。Ａ型シリカゲル粒状物を混合して用いるなどの場合、Ｂ型シリカゲルの粒状物の含有割合としては、本発明の目的を損なわない範囲であればよく、好ましくはシリカゲルの粒状物の合計重量に対し９０重量％以上が好ましく特に９５重量％以上であることが好ましい。
【００２７】
用いるシリカゲル粒状物の粒子径は、特に限定はなく、取扱い性がよいという点とシリカゲル粒状物の比表面積をあまり低くならないように選ぶという観点から、５００μｍ〜７ｍｍ程度が好ましく、より好ましくは１．５ｍｍ〜６ｍｍ程度、更に好ましくは２ｍｍ〜５ｍｍ程度である。シリカゲル粒状物はほぼ球状であるが完全な球状ではないので、上記数値は粒子の最大径での値である。
【００２８】
本発明において「シリカゲル粒状物中に埋没させて乾燥」とは、当然のことながらシリカゲル粒状物１個の粒状物内部に、内部まで水分で湿った歯形模型を埋没させるという意味ではなく、シリカゲル粒状物の集合物中に水分を吸収した歯形模型を置き、歯形模型の全周囲がシリカゲルの粒状物で覆われるようにシリカゲルの粒状物の集合物中に埋没することを意味している。
【００２９】
本発明においては、水分で濡れた歯形模型の表面に付着している水分等を布帛や紙類等で拭き取り歯形模型の全周囲に厚さで１ｃｍ以上のシリカゲル粒状物が存在するように水分で内部まで湿った状態の歯形模型をシリカゲル粒状物中に埋没させることが好ましいく、こうすることにより、むらなく、確実に歯形模型を乾燥することができ好ましい。ここで、水分で濡れた歯形模型の表面に付着している水分等を布帛や紙類等で拭き取るとは、表面に付着した水分が皆無になるよう表面が乾燥するまで拭き取る必要はなく、表面がびしょびしょしていない程度に、水滴などが残らないよう拭き取ればよく、前記のように拭き取れば、歯形模型の表面が湿っている状態で差支えない。水滴などが歯形模型の表面に付着したままシリカゲル粒状物中に埋没させて乾燥させてもよいが、乾燥時間がより長くなるので、歯形模型の表面に付着した水滴などはあらかじめ拭き取っておくことが効率がよく好ましい。
【００３０】
歯形模型を、シリカゲル粒状物中に埋没させて乾燥させる場合、シリカゲルは上述したような条件で歯形模型をシリカゲル粒状物中に埋没させることが可能な容器を用いればよく、特に限定はないが、なるべく長期間容器外部の周囲環境からの湿気を吸収しないようにしたい場合には、例えば“タッパーウェア”（タッパーウェア社商標名）等の開閉可能で密閉可能な蓋を有するプラスチックの容器やその他金属性の容器が適用でき、特に、周囲環境の湿度が異常に高い場合には、ポリエチレンやポリプロピレン製の水分透過率の低い素材からなる開閉可能で密閉可能な蓋を有する容器などを用いることが好ましい。勿論、シリカゲル粒状物を入れることができ、歯形模型をシリカゲル粒状物中に埋没させることが可能な容器であれば特に容器素材に限定はなく、陶器や磁器あるいは金属製などの容器でもよく、乾燥作業をする場合の周囲雰囲気が水蒸気でもうもうとしているような特別高湿度などの状況でなく、通常程度の湿度の室内環境であれば、蓋は特になくてもよいし、紙容器でもかまわない。もちろん乾燥作業をする場合の周囲雰囲気が水蒸気でもうもうとしているような特別高湿度などの状況下で乾燥させる場合でも、歯形模型の乾燥が可能である限り、容器に蓋をせずに乾燥させてもよい。この場合不要な水分を周囲雰囲気からもシリカゲル粒状物が吸収するので、乾燥効率が蓋をした場合に比べて低くなる傾向になる。
【００３１】
以上のように、容器にシリカゲル粒状物を入れるだけであるので、大型化して一度に大量の歯形模型を乾燥させることも、加熱乾燥法に比べて容易にでき、電気炉や熱風吹き出し装置（ドライヤー）、電子レンジを大型にするなどに比べ設備費も極めて安価におさめることが可能となるメリットもある。
【００３２】
そして、本発明において、シリカゲル粒状物中に埋没させておく時間は、Ｂ型シリカゲルの粒状物の使用割合や歯形模型の濡れ具合や、内部に吸収した水分量等によっても異なるが、通常２０分以上であることが好ましいし、２０分程度でほぼ内部まで乾燥でき、通常の外部から熱で加熱する乾燥方法に比べて、驚異的に短時間で内部まで乾燥可能であり、作業効率が極めて向上する。
【００３３】
およそ、この上述の時間以上歯形模型をシリカゲル粒状物中に埋没させておくことにより、歯形模型の内部まで問題なく乾燥させることができ、更に長時間シリカゲル粒状物中に埋没させたままでも何ら問題が生じず、加熱乾燥の場合における上述した欠陥が発生する恐れもない。従って、安心して乾燥することができ、万一、うっかりして、シリカゲル粒状物中に長時間埋没したままにしても、問題が生じない。
【００３４】
歯形模型の乾燥に使用したシリカゲル粒状物は、吸湿性能が低下した場合には新品と交換して使用することが好ましい。Ａ型シリカゲルの粒状物で塩化コバルトなどで着色されている指標があるものを少量混入して使用する場合には、例えば、青色のＡ型シリカゲルの粒状物がピンク色に変化した場合には、吸湿性能が低下傾向になっている目安にはなる。また、着色のないＢ型シリカゲルの粒状物のみで使用する場合には、Ｂ型シリカゲルの透明性が低下し、白色に変化した場合には、吸湿性能が低下しているので交換ないし再生（吸湿力回復方処置）の目安になる。なお、Ａ型シリカゲル、Ｂ型シリカゲルそれぞれに応じた周知の吸湿力回復方法で吸湿力回復させて、再使用することも可能である。
【実施例】
【００３５】
以下、本発明の理解を容易にするため実施例を挙げて本発明を説明するが、本発明はこれらの実施例に限定されるものではなく、本発明の範囲を逸脱することなく種々の変形乃至修正が可能である。
【００３６】
（実施例１）
特許第５４４３３０８号公報の第１の実施形態の図１や図２で示されている部分歯形模型４の固定用プレート６に接着される以前の段階の歯形模型で、円盤状トリーマーなどでトリミングされていない歯科医が患者の口腔からとった陰型の歯形模型に石膏を流し固化させて作成した段階の歯形模型（以下これを「原歯形模型」と言う）は、特許第５４４３３０８号公報の第１の実施形態の図１や図２で示されている部分歯形模型４（長さ約５．５ｃｍ）の下側部分に更に厚さ約１ｃｍ程度の不要な石膏が形成されている。このような原部分歯形模型２個を用意し、それぞれ厚さ約１ｃｍ程度のこの不要部分を水を噴出しながら円盤状トリーマー削り、水洗により付着した石膏泥を取り除いた。布で歯形模型表面の水分をふきとった後、この歯形模型を、内側寸法で幅３，５ｃｍ高さ４ｃｍ、長さ７．５ｃｍのボール紙の手製の容器を２個用意し（蓋なし）、一つの容器には、（a）Ｂ型シリカゲルの粒状物１００重量％、もう一つの容器には（ｂ）Ｂ型シリカゲルの粒状物９０重量％とＡ型シリカゲルの粒状物１０重量％の混合物を入れた容器のシリカゲル粒状物中に埋没させた。ここで、上記においてＢ型シリカゲルの粒状物として、株式会社東海化学工業所製の“トーカイゲル”Ｂ型シリカゲル、JIS Z0701に基づく２５℃における水分吸着平衡値（吸湿率）が相対湿度２０％において８重量％、相対湿度５０％において１５重量％、相対湿度９０％において６８重量％、粒子径約３．１〜３．３ｍｍ、Ａ型シリカゲルの粒状物として、同社製の“トーカイゲル”Ａ型シリカゲル、JIS Z0701に基づく２５℃における水分吸着平衡値（吸湿率）が相対湿度２０％において１４重量％、相対湿度５０％において２７重量％、相対湿度９０％において３７重量％、粒子径約３．１〜３．３ｍｍのシリカゲル粒状物を用いた。前記の布で表面の水分をふきとられた歯形模型を、各容器中に１個ずつ歯形模型の全周囲に厚さで約１ｃｍのシリカゲル粒状物が存在するように歯形模型をシリカゲル粒状物中に埋没させ２０分間放置した後、歯形模型の固定用プレートと接着すべき部位の周囲の縁の形を整えるためセンタートリーマーで削り、形を整えたが、センタートリーマーのやすりの目がふさがれることなく何ら問題なく削ることができた。付着した石膏粉末をエアーガン吹き飛ばした後、シアノアクリレート系瞬間接着剤で特許第５４４３３０８号公報の第１の実施形態の図１や図２で示されている固定用プレート6の上に接着し、上記特許第５４４３３０８号公報[0047]、[0048]に記載されているごとく、切断線54において、固定用プレート6まで含めて、のこぎり刃で切断したが、歯形模型内部まで乾燥されているので、問題なくきれいに切断できた。切断線54で切断した一つの部位の歯形模型を固定用プレート6及びダウエルピン8とともに残りの部位から取り外し、取り外した歯形模型をハンドピース用トリーマーで目的の形に整えては、再度、土台（支持基台10）に嵌め込んで、隣接する歯形との整合性などを調整具合を検討しながら、試験的に５回この作業を繰り返したが、固定用プレート6に接着した歯形模型がはがれることがなかった。
【００３７】
なお、固定用プレートを使用しない従来法においての適用性をテストするため、上記における固定用プレートに接着する段階での歯形模型を、固定用プレートに接着せずに、ダウエルピンを固定するための孔をドリルであけたが、削られた石膏が粉末となり孔からの石膏粉末の除去が容易にでき、石膏泥のようになり孔にたまり孔から除去されにくくなるということもなかった。
【００３８】
（実施例２）
特許第５４４３３０８号公報の図１２や図１３で示されている全顎の歯形模型４Cの固定用プレート６Cに接着される以前の段階の歯形模型で、円盤状トリーマーなどでトリミングされていない歯科医が患者の口腔からとった陰型の歯形模型に石膏を流し固化させて作成した段階の原歯形模型は、特許第５４４３３０８号公報の図12で示されている全顎歯形模型４Cの下側部分に更に厚さ約１ｃｍ程度の不要な石膏が形成されている。このような原全顎歯形模型２個を用意し、それぞれ厚さ約１ｃｍ程度のこの不要部分を水を噴出しながら円盤状トリーマー削り、弧状の外周長さで約14cmの全顎歯形模型とし、水洗により付着した石膏泥を取り除いた。布で表面の水分をふきとった後、この歯形模型を、内側寸法で幅、高さ、長さがおよそ２ｃｍづつ全顎歯形模型より大きくなるようなボール紙の手製の容器を２個用意し（蓋なし）、一つの容器には、前記実施例１と同様に（a）Ｂ型シリカゲルの粒状物１００重量％、もう一つの容器には（ｂ）Ｂ型シリカゲルの粒状物９０重量％とＡ型シリカゲルの粒状物１０重量％の混合物を入れた容器のシリカゲル粒状物中に埋没させた。用いたＢ型シリカゲルの粒状物並びにＡ型シリカゲルの粒状物は実施例１で用いたシリカゲルと同じものを用いた。
【００３９】
前記の布で表面の水分をふきとられた歯形模型を、各容器中に１個ずつ歯形模型の全周囲に厚さで約１ｃｍのシリカゲル粒状物が存在するように歯形模型をシリカゲル粒状物中に埋没させ２０分間放置した後、歯形模型の固定用プレートと接着すべき部位の周囲の縁の形を整えるためセンタートリーマーで削り、形を整えたが、センタートリーマーのやすりの目がふさがれることなく何ら問題なく削ることができた。付着した石膏粉末をエアーガン吹き飛ばした後、シアノアクリレート系瞬間接着剤で特許第５４４３３０８号公報の第１の実施形態の図１２で示されているように固定用プレート6Cの上に接着し、上記特許第５４４３３０８号公報[0062]と図13（ｂ）（固定用プレート6Cの下面を示す図）に記載されているごとく、切断線74において、歯形模型とともに固定用プレート6Cまで含めて、のこぎり刃で切断したが、歯形模型内部まで乾燥されているので、問題なくきれいに切断できた。切断線74で切断した一つの部位の歯形模型を固定用プレート6C及びダウエルピン8とともに残りの部位から取り外し、取り外した歯形模型をハンドピース用トリーマーで目的の形に整えては、再度、土台（支持基台10）に嵌め込んで、隣接する歯形との整合性などを調整具合を検討しながら、試験的に５回この作業を繰り返したが、固定用プレート6Cに接着した歯形模型がはがれることがなかった。
【００４０】
なお、固定用プレートを使用しない従来法においての適用性をテストするため、上記における固定用プレートに接着する段階での歯形模型を、固定用プレートに接着せずに、ダウエルピンを固定するための孔をドリルであけたが、削られた石膏が粉末となり孔からの石膏粉末の除去が容易にでき、石膏泥のようになり孔にたまり孔から除去されにくくなるということもなかった。
【００４１】
（実施例３）
高さ３９ｍｍ、縦と横の寸法が１３３ｍｍの略角型のポリプロピレン製容器を２つ用意し、一つの容器には実施例１で用いたと同じ（a）Ｂ型シリカゲルの粒状物１００重量％、もう一つの容器にも実施例１で用いたと同じ（ｂ）Ｂ型シリカゲルの粒状物９０重量％とＡ型シリカゲルの粒状物１０重量％の混合物をそれぞれ各容器ほぼいっぱい程度まで入れた容器を用意し、このシリカゲル粒状物中に前記実施例１や２の布で表面の水分をふきとられた段階の実施例１で用いたと同様の固定用プレートと接着するタイプの部分歯形模型１個及び実施例２で用いたと同様の固定用プレートと接着するタイプの全顎歯形模型１個の計２個を、部分歯形模型と全顎歯形模型の最短接近距離が約２ｃｍとなるように離し（こうすることにより前記最短接近距離においても、それぞれ部分歯形模型から前記最短距離方向に幅約１ｃｍ、前記全顎歯形模型から前記最短距離方向に幅約１ｃｍのシリカゲル粒状物がそれぞれ存在し、部分歯形模型と全顎歯形模型の前記最短接近距離方向に計約２ｃｍの幅でシリカゲル粒状物がすることになる）、各容器中に部分歯形模型１個及び全顎歯形模型１個を配置して、各歯形模型の全周囲にそれぞれ厚さで少なくとも約１ｃｍ以上のシリカゲル粒状物が存在するように計２個の歯形模型をシリカゲル粒状物中に埋没させ、２０分間放置した場合も、実施例１や２と同様の効果が得られた。
【００４２】
（実施例４）
実施例３と同様に、高さ３９ｍｍ、縦と横の寸法が１３３ｍｍの略角型のポリプロピレン製容器を２つ用意し、一つの容器には前記実施例１で用いたと同じ（a）Ｂ型シリカゲルの粒状物１００重量％、もう一つの容器にも前記実施例１で用いたと同じ（ｂ）Ｂ型シリカゲルの粒状物９０重量％とA型シリカゲルの粒状物１０重量％の混合物をそれぞれ各容器ほぼいっぱい程度まで入れた容器を用意し、このシリカゲル粒状物中に前記実施例１や２の布で表面の水分を拭き取られた実施例１で用いたと同様のダウエルピンを固定するための孔を歯形模型に直接ドリルであけるタイプ（固定用プレートを使用しないタイプ）の部分歯形模型１個及び実施例２で用いたと同様のダウエルピンを固定するための孔を歯形模型に直接ドリルであけるタイプ（固定用プレートを使用しないタイプ）の全顎歯形模型１個の計２個を、部分歯形模型と全顎歯形模型の最短接近距離が約２ｃｍとなるように離し、各容器中において実施例３と同様に、各歯形模型の全周囲に厚さで少なくとも約１ｃｍ以上のシリカゲル粒状物が存在するように計２個の歯形模型をシリカゲル粒状物中に埋没させ、２０分間放置した場合も、実施例１や２と同様の効果が得られた。